(57)【要約】　　　（修正有）【課題】高電圧ウエットタンタル又はアルミニウムコンデンサ用の電解質を提供する。【解決手段】電解質コンデンサー用の電解質に関するものである。このコンデンサーは、電解質アノードと電気化学カソードを有している。この電解質は、水と、水溶性の有機塩と、比較的弱い有機酸を含んでいる。この電解質は、アルミニウム及び酸化タンタル誘電体と化学的に反応を起こすことがなく、しかも、良好な導電率を維持する間、高電圧に耐え得る。このことにより、この電解質は、体内埋め込み可能な心臓細動除去器において起こるような高電圧の用途に特に適したものとなる。【選択図】　なし【特許請求の範囲】
【請求項１】
電気エネルギー貯蔵装置用の電解質であって、当該電解質が、
ａ）水、
ｂ）有機酸、及び
ｃ）前記有機酸のアンモニウム塩
から本質的に成ることを特徴とする電気エネルギー貯蔵装置用電解質。
【請求項２】
前記水が、約１重量％〜約８０重量％の範囲内で存在していることを特徴とする請求項１に記載の電解質。
【請求項３】
前記酸が、一般式Ｃｎ　Ｈ２＋ｎ　Ｏ２　（上式にてｎ＝２〜７）を有していることを特徴とする請求項１に記載の電解質。
【請求項４】
前記酸が、イソ酪酸、酪酸、プロピオン酸、吉草酸、メチル酪酸、トリメチル酢酸、及びこれらの混合物からなる群より選ばれたものであることを特徴とする請求項１に記載の電解質。
【請求項５】
前記酸が、約１重量％〜約８０重量％の範囲内で存在していることを特徴とする請求項１に記載の電解質。
【請求項６】
前記アンモニウム塩が、イソ酪酸アンモニウム、酪酸アンモニウム、プロピオン酸アンモニウム、吉草酸アンモニウム、メチル酪酸アンモニウム、トリメチル酢酸アンモニウム、及びこれらの混合物からなる群より選ばれたものであることを特徴とする請求項１に記載の電解質。
【請求項７】
前記アンモニウム塩が、０．５重量％〜約５０重量％の範囲内で存在していることを特徴とする請求項１に記載の電解質。
【請求項８】
コンデンサー用の電解質であって、当該電解質が、
ａ）水、
ｂ）有機溶媒、
ｃ）有機酸、及び
ｄ）前記有機酸のアンモニウム塩
から成ることを特徴とするコンデンサー用電解質。
【請求項９】
前記有機溶媒が、グリコール類、グリコールエーテル類、ポリエチレングリコール類、アミド類、エステル類、ニトリル類、線状カーボネート類、環状カーボネート類、及びこれらの混合物からなる群より選ばれたものであることを特徴とする請求項８に記載の電解質。
【請求項１０】
前記有機酸が、イソ酪酸、酪酸、プロピオン酸、吉草酸、メチル酪酸、トリメチル酢酸、及びこれらの混合物からなる群より選ばれたものであることを特徴とする請求項８に記載の電解質。
【請求項１１】
前記アンモニウム塩が、イソ酪酸アンモニウム、酪酸アンモニウム、プロピオン酸アンモニウム、吉草酸アンモニウム、メチル酪酸アンモニウム、トリメチル酢酸アンモニウム、及びこれらの混合物からなる群より選ばれたものであることを特徴とする請求項８に記載の電解質。
【請求項１２】
前記グリコールが、エチレングリコール、ジエチレングリコール、プロピレングリコール、トリメチレングリコール、及びこれらの混合物からなる群より選ばれたものであることを特徴とする請求項９に記載の電解質。
【請求項１３】
前記グリコールエーテルが、エチレングリコールモノメチルエーテル、エチレングリコールモノエチルエーテル、プロピレングリコールメチルエーテル、ジエチレングリコールメチルエーテル、ジプロピレングリコールメチルエーテル、グリコールモノブチルエーテル、及びこれらの混合物からなる群より選ばれたものであることを特徴とする請求項９に記載の電解質。
【請求項１４】
前記アミドが、ホルムアミド、ジメチルホルムアミド、ジエチルホルムアミド、エチルホルムアミド、ジメチルアセトアミド、メチルアセトアミド、及びこれらの混合物からなる群より選ばれたものであることを特徴とする請求項９に記載の電解質。
【請求項１５】
前記エステルが、γ‐ブチロラクトン、γ‐バレロラクトン、Ｎ‐メチル‐２‐ピロリドン、及びこれらの混合物からなる群より選ばれたものであることを特徴とする請求項９に記載の電解質。
【請求項１６】
前記ニトリルが、アセトニトリル、プロピオニトリル、及びこれらの混合物からなる群より選ばれたものであることを特徴とする請求項９に記載の電解質。
【請求項１７】
前記線状及び環状カーボネート類が、ジメチルカーボネート、ジエチルカーボネート、エチルメチルカーボネート、ジプロピルカーボネート、エチルプロピルカーボネート、メチルプロピルカーボネート、プロピレンカーボネート、エチレンカーボネート、ブチレンカーボネート、ビニレンカーボネート、及びこれらの混合物からなる群より選ばれたものであることを特徴とする請求項９に記載の電解質。
【請求項１８】
以下のａ）〜ｃ）：
ａ）バルブメタルから成るアノード、
ｂ）遷移金属酸化物、遷移金属ニトリド、遷移金属カーバイド及び遷移金属カーボンニトリドからなる群より選ばれた電気化学カソード、及び
ｃ）前記アノード及び前記カソード用の電解質であって、当該電解質が、
ｉ）水、
ｉｉ）有機溶媒、
ｉｉｉ）有機酸、及び
ｉｖ）前記有機酸のアンモニウム塩
から成るもの
から成ることを特徴とするコンデンサー。
【請求項１９】
前記有機酸が、イソ酪酸、酪酸、プロピオン酸、吉草酸、メチル酪酸、トリメチル酢酸、及びこれらの混合物からなる群より選ばれたものであることを特徴とする請求項１８に記載のコンデンサー。
【請求項２０】
前記アンモニウム塩が、イソ酪酸アンモニウム、酪酸アンモニウム、プロピオン酸アンモニウム、吉草酸アンモニウム、メチル酪酸アンモニウム、トリメチル酢酸アンモニウム、及びこれらの混合物からなる群より選ばれたものであることを特徴とする請求項１８に記載のコンデンサー。
【請求項２１】
前記有機溶媒が、グリコール類、グリコールエーテル類、ポリエチレングリコール類、アミド類、エステル類、ニトリル類、線状カーボネート類、環状カーボネート類、及びこれらの混合物からなる群より選ばれたものであることを特徴とする請求項１８に記載のコンデンサー。
【請求項２２】
前記グリコールが、エチレングリコール、ジエチレングリコール、プロピレングリコール、トリメチレングリコール、及びこれらの混合物からなる群より選ばれたものであることを特徴とする請求項２１に記載のコンデンサー。
【請求項２３】
前記グリコールエーテルが、エチレングリコールモノメチルエーテル、エチレングリコールモノエチルエーテル、プロピレングリコールメチルエーテル、ジエチレングリコールメチルエーテル、ジプロピレングリコールメチルエーテル、グリコールモノブチルエーテル、及びこれらの混合物からなる群より選ばれたものであることを特徴とする請求項２１に記載のコンデンサー。
【請求項２４】
前記アミドが、ホルムアミド、ジメチルホルムアミド、ジエチルホルムアミド、エチルホルムアミド、ジメチルアセトアミド、メチルアセトアミド、及びこれらの混合物からなる群より選ばれたものであることを特徴とする請求項２１に記載のコンデンサー。
【請求項２５】
前記エステルが、γ‐ブチロラクトン、γ‐バレロラクトン、Ｎ‐メチル‐２‐ピロリドン、及びこれらの混合物からなる群より選ばれたものであることを特徴とする請求項２１に記載のコンデンサー。
【請求項２６】
前記ニトリルが、アセトニトリル、プロピオニトリル、及びこれらの混合物からなる群より選ばれたものであることを特徴とする請求項２１に記載のコンデンサー。
【請求項２７】
前記線状及び環状カーボネート類が、ジメチルカーボネート、ジエチルカーボネート、エチルメチルカーボネート、ジプロピルカーボネート、エチルプロピルカーボネート、メチルプロピルカーボネート、プロピレンカーボネート、エチレンカーボネート、ブチレンカーボネート、ビニレンカーボネート、及びこれらの混合物からなる群より選ばれたものであることを特徴とする請求項２１に記載のコンデンサー。
【請求項２８】
前記バルブメタルが、タンタル、バナジウム、ニオブ、アルミニウム、チタン、ジルコニウム、ハフニウム、及びこれらの混合物からなる群より選ばれたものであることを特徴とする請求項１８に記載のコンデンサー。
【請求項２９】
前記遷移金属が、ルテニウム、コバルト、マンガン、モリブデン、タングステン、タンタル、鉄、ニオブ、イリジウム、チタン、ジルコニウム、ハフニウム、ロジウム、バナジウム、オスミウム、パラジウム、白金、ニッケル、及びこれらの混合物からなる群より選ばれたものであることを特徴とする請求項１８に記載のコンデンサー。
【請求項３０】
前記カソードが酸化ルテニウムから成り、しかも前記アノードがタンタルから成ることを特徴とする請求項１８に記載のコンデンサー。
【請求項３１】
前記電解質が、リン酸、リン酸トリメチル、リン酸トリエチル、及びリン酸トリイソプロピルからなる群の少なくとも１種を含むことを特徴とする請求項１８に記載のコンデンサー。
【請求項３２】
前記電解質が、２‐ニトロフェノール、３‐ニトロフェノール、４‐ニトロフェノール、２‐ニトロ安息香酸、３‐ニトロ安息香酸、４‐ニトロ安息香酸、２‐ニトロアセトフェノン、３‐ニトロアセトフェノン、４‐ニトロアセトフェノン、２‐ニトロアニソール、３‐ニトロアニソール、４‐ニトロアニソール、２‐ニトロベンズアルデヒド、３‐ニトロベンズアルデヒド、４‐ニトロベンズアルデヒド、２‐ニトロベンジルアルコール、３‐ニトロベンジルアルコール、４‐ニトロベンジルアルコール、２‐ニトロフタル酸、３‐ニトロフタル酸、４‐ニトロフタル酸、及びこれらの混合物からなる群より選ばれたニトロ芳香族化合物を含むことを特徴とする請求項１８に記載のコンデンサー。
【請求項３３】
電解質を提供するための方法であって、当該方法が、
ａ）水を準備する工程、
ｂ）有機酸を準備する工程、及び
ｃ）前記有機酸のアンモニウム塩を準備する工程
から本質的に成ることを特徴とする電解質の提供方法。
【請求項３４】
イソ酪酸、酪酸、プロピオン酸、吉草酸、メチル酪酸、トリメチル酢酸、及びこれらの混合物からなる群より前記有機酸を選択することを含むことを特徴とする請求項３３に記載の方法。
【請求項３５】
前記アンモニウム塩を提供するために、その中に水酸化アンモニウムを供給することを含むことを特徴とする請求項３３に記載の方法。
【請求項３６】
イソ酪酸アンモニウム、酪酸アンモニウム、プロピオン酸アンモニウム、吉草酸アンモニウム、メチル酪酸アンモニウム、トリメチル酢酸アンモニウム、及びこれらの混合物からなる群より前記アンモニウム塩を選択することを含むことを特徴とする請求項３３に記載の方法。
【請求項３７】
グリコール類、グリコールエーテル類、ポリエチレングリコール類、アミド類、エステル類、ニトリル類、線状カーボネート類、環状カーボネート類、及びこれらの混合物からなる群より選ばれた有機溶媒を更に含むことを特徴とする請求項３３に記載の方法。
【請求項３８】
エチレングリコール、ジエチレングリコール、プロピレングリコール、トリメチレングリコール、及びこれらの混合物からなる群より前記グリコールを選択することを含むことを特徴とする請求項３７に記載の方法。
【請求項３９】
エチレングリコールモノメチルエーテル、エチレングリコールモノエチルエーテル、プロピレングリコールメチルエーテル、ジエチレングリコールメチルエーテル、ジプロピレングリコールメチルエーテル、グリコールモノブチルエーテル、及びこれらの混合物からなる群より前記グリコールエーテルを選択することを含むことを特徴とする請求項３７に記載の方法。
【請求項４０】
ホルムアミド、ジメチルホルムアミド、ジエチルホルムアミド、エチルホルムアミド、ジメチルアセトアミド、メチルアセトアミド、及びこれらの混合物からなる群より前記アミドを選択することを含むことを特徴とする請求項３７に記載の方法。
【請求項４１】
γ‐ブチロラクトン、γ‐バレロラクトン、Ｎ‐メチル‐２‐ピロリドン、及びこれらの混合物からなる群より前記エステルを選択することを含むことを特徴とする請求項３７に記載の方法。
【請求項４２】
アセトニトリル、プロピオニトリル、及びこれらの混合物からなる群より前記ニトリルを選択することを含むことを特徴とする請求項３７に記載の方法。
【請求項４３】
ジメチルカーボネート、ジエチルカーボネート、エチルメチルカーボネート、ジプロピルカーボネート、エチルプロピルカーボネート、メチルプロピルカーボネート、プロピレンカーボネート、エチレンカーボネート、ブチレンカーボネート、ビニレンカーボネート、及びこれらの混合物からなる群より前記線状及び環状カーボネート類を選択することを含むことを特徴とする請求項３７に記載の方法。
【発明の詳細な説明】
【０００１】
〔発明の背景〕
本発明は、電解質コンデンサー用の電解質に関するものである。より詳しくは、本発明は、高電圧ウェットタンタル又はアルミニウムコンデンサー用の電解質に関するものである。
【０００２】
〔発明の要約〕
本発明の電解質は、電解質コンデンサーに好適で、水と、その中に溶解した比較的弱い有機酸のアンモニウム塩を含んだ有機溶媒とを含む。この有機酸は、特殊なコンデンサー用途における適正なｐＨ、導電率、及びブレークダウン電圧を達成するために使用される。
【０００３】
典型的なコンデンサーは、誘電体として表面に酸化物被膜が設けられたアルミニウム又はタンタル等のバルブメタルから成るアノードを含む。この酸化物被膜は、典型的には陽極酸化工程によって形成される。このアノードは、その間に配置されたセパレーターによってカソードと接触しないようになっている。このセパレーターは、本発明の電解質に浸漬されている。この電解質は、比較的高い導電率とブレークダウン電圧を有しており、これにより、コンデンサーが高い電圧に耐える間、低い直列抵抗を示すことを保証する。このように、セパレーターを含浸した電解質は、定格電圧を維持する間、アノードとカソードの間に導電率をもたらす。又、セパレーターを含浸した電解質は、作用する間にアノード上の誘電体酸化物被膜を修復するのを助ける。
【０００４】
本発明の、これらの又はこの他の様相及び利点は、以下の説明を参照することによって当業者にはより一層明らかになるであろう。
【０００５】
〔好ましい実施態様の詳細な説明〕
本発明による電解質は、好ましくは以下の構成成分を含む。即ち、約１重量％〜約８０重量％の脱イオン化された水と、約１重量％〜約８０重量％のイソ酪酸と約０．５重量％〜約５０重量％の濃縮アンモニウム塩（２８％）を一緒に含む０重量％〜約８０重量％の有機溶媒を含む。この有機溶媒としては、グリコール類、グリコールエーテル類、ポリエチレングリコール類、アミド類、エステル類、ニトリル類、線状カーボネート類、環状カーボネート類、及びこれらの混合物が挙げられるが、これらに限定されるものではない。
【０００６】
適したグリコール類としては、エチレングリコール、ジエチレングリコール、プロピレングリコール、トリメチレングリコール、及びこれらの混合物が挙げられるが、これらに限定されるものではない。
【０００７】
適したグリコールエーテル類としては、エチレングリコールモノメチルエーテル、エチレングリコールモノエチルエーテル、プロピレングリコールメチルエーテル、ジエチレングリコールメチルエーテル、ジプロピレングリコールメチルエーテル、グリコールモノブチルエーテル、及びこれらの混合物が挙げられるが、これらに限定されるものではない。
【０００８】
適したアミド類としては、ホルムアミド、ジメチルホルムアミド、ジエチルホルムアミド、エチルホルムアミド、ジメチルアセトアミド、メチルアセトアミド、及びこれらの混合物が挙げられる。
【０００９】
適したニトリル類としては、アセトニトリル、プロピオニトリル、及びこれらの混合物が挙げられる。
【００１０】
γ‐ブチロラクトン、γ‐バレロラクトン及びＮ‐メチル‐２‐ピロリドンなどの環状エステル類もまた、有用な溶媒又は共溶媒であり、線状と環状の両方のカーボネート類も同様である。好適な線状及び環状カーボネート類としては、ジメチルカーボネート、ジエチルカーボネート、エチルメチルカーボネート、ジプロピルカーボネート、エチルプロピルカーボネート、メチルプロピルカーボネート、プロピレンカーボネート、エチレンカーボネート、ブチレンカーボネート、ビニレンカーボネート、及びこれらの混合物が挙げられる。
【００１１】
イソ酪酸は、溶媒と溶質の両方として機能することができる。イソ酪酸は好ましいが、この他の一般式Ｃｎ　Ｈ２＋ｎ　Ｏ２　（上式にてｎ＝２〜７）を有した比較的弱い有機酸類も好ましい。具体的には、酪酸、プロピオン酸、吉草酸（ペンタノイック酸）、メチル酪酸、トリメチル酢酸、及びこれらの混合物、上記式の範囲に入っているこの他のものである。
【００１２】
水酸化アンモニウムは、上記の酸と反応して、導電性をもたらすアンモニウム塩をその場で生成させるために添加される。電解質ｐＨ及び導電率は、水酸化アンモニウムの量によって調整することができる。水酸化アンモニウムは、対応する酸成分のアンモニウム塩によって置き換えることができる。これらの塩の具体例は、イソ酪酸アンモニウム、酪酸アンモニウム、プロピオン酸アンモニウム、吉草酸アンモニウム、メチル酪酸アンモニウム、トリメチル酢酸アンモニウム、及びこれらの混合物である。
【００１３】
本発明の電解質は、従来からの電解質コンデンサーに対してだけでなく、電解質／電気化学ハイブリッドタイプのものに対しても有用である。電解質コンデンサーにおいて一般的に使用されるコンデンサーカソードとしては、アルミニウム電解質コンデンサーにおけるエッチングされたアルミニウム箔や、銀、焼結されたバルブメタル粉末、白金ブラック、及びカーボンなどから成るウェットタンタルコンデンサーにおいて一般的に使用されるものが挙げられる。ハイブリッドコンデンサーのカソードとしては、遷移金属酸化物、ニトリド、カーバイド又はカーボンニトリドから成る偽容量性（ｐｓｅｕｄｏｃａｐａｃｉｔｉｖｅ）コーティングが挙げられ、この際の遷移金属は、ルテニウム、コバルト、マンガン、モリブデン、タングステン、タンタル、鉄、ニオブ、イリジウム、チタン、ジルコニウム、ハフニウム、ロジウム、バナジウム、オスミウム、パラジウム、白金、及びニッケルからなる群より選ばれる。この偽容量性コーティングは、チタン又はタンタルなどから成る導電性基材上に析出される。この電解質／電気化学ハイブリッドコンデンサーは、高エネルギー密度を有しており、心臓細動除去器などの体内埋め込み医療装置に特に有用である。
【００１４】
アノードは、バナジウム、ニオブ、タンタル、アルミニウム、チタン、ジルコニウム及びハフニウムの群より成るバルブメタルから成る。このアノードは、箔、エッチングされた箔、焼結された粉末であっても良く、あるいは、これらの金属の多孔性基材のいかなる他の形態であっても良い。
【００１５】
ハイブリッドコンデンサーにおいて好ましい成分は、ペレットの中にプレスされた焼結タンタル粉末から成るアノードと結合されたチタン基材上に設けられた多孔質の酸化ルテニウム被膜から成るカソード電極を含む。このカソード電極及びアノード電極は、本発明の作用電解質にて含浸された適したセパレーター材料によって互いに分離されている。このようなコンデンサーは、米国特許第５，８９４，４０３号、第５，９２０，４５５号、及び第５，９２６，３６２号に記載されている。これらの特許は、本発明の譲受人に譲渡されており、参考文献としてここに組み込まれる。
【００１６】
本発明の電解質はまた、アノード安定性を改良するために添加剤として、リン酸、無機のリン酸塩、又は有機のリン酸エステルを含有しても良い。有機リン酸エステルの具体例としては、リン酸トリメチル、リン酸トリエチル、リン酸トリイソプロピル、及びこれらの混合物である。
【００１７】
最後に、本発明の電解質は、作動する間のカソードでのガス発生を防止するためにニトロ芳香族減極剤を含有しても良い。適したニトロ芳香族化合物としては、２‐ニトロフェノール、３‐ニトロフェノール、４‐ニトロフェノール、２‐ニトロ安息香酸、３‐ニトロ安息香酸、４‐ニトロ安息香酸、２‐ニトロアセトフェノン、３‐ニトロアセトフェノン、４‐ニトロアセトフェノン、２‐ニトロアニソール、３‐ニトロアニソール、４‐ニトロアニソール、２‐ニトロベンズアルデヒド、３‐ニトロベンズアルデヒド、４‐ニトロベンズアルデヒド、２‐ニトロベンジルアルコール、３‐ニトロベンジルアルコール、４‐ニトロベンジルアルコール、２‐ニトロフタル酸、３‐ニトロフタル酸、４‐ニトロフタル酸、及びこれらの混合物が挙げられるが、これらに限定されるものではない。
【００１８】
本発明の電解質は、高い導電率を維持しながら約１７５ボルト〜約４００ボルトの作動範囲を有したコンデンサーに有用である。好ましい酸化ルテニウム／タンタルハイブリッドコンデンサーは、体内埋め込み医療装置、例えば心臓細動除去器にて必要とされるような少なくとも約１７５ボルトの電圧において高いエネルギー密度をもたらす。このような理由で、上記の電解質は、装置の作動期間に渡って高いブレークダウン電圧、高い導電率、好適なｐＨ及び良好な化学安定性を有しているということが重要である。
【００１９】
本発明の電解質は、約１０５℃の温度でさえも、この他のコンデンサー部品及びコンデンサー材料と長時間に渡って化学的に反応を起こさない。このことは、この電解質が、上記温度においてガスを発生させたり、あるいは他のコンデンサー部品の腐食を促進させないことを意味している。
【００２０】
以下の実施例は、本発明によるコンデンサーの態様及び作用を説明するものであり、これらは、発明者等が本発明を実施するのに最も良好であると考えている態様を示すものであるが、これらは限定を意味するものとして解釈されるべきではない。
【００２１】
・　　　　　　　　　　　　　　　実施例Ｉ
本発明による一つの具体例としての電解質は、表１に記載された構成成分から成る。以下の表に示されているアノードブレークダウン電圧測定は、タンタルアノードを用いて室温にて行った。
【００２２】
・　　　　　　　　　　　　　　　表１
成　分　　　　　　　　　　　　　重量％　　　　　　　　量
エチレングリコール　　　　　　３９．１７　　　　　８９．８（ｍｌ）
脱イオン水　　　　　　　　　　５２．８８　　　　１３５．０（ｍｌ）
イソ酪酸　　　　　　　　　　　　６．０　　　　　　１６．１（ｍｌ）
水酸化アンモニウム（２８％）　　１．５　　　　　　　４．３（ｍｌ）
リン酸（８５％）　　　　　　　　０．０６　　　　　０．０９（ｍｌ）
ｐ‐ニトロフェノール　　　　　　０．４　　　　　　　１．０（ｇ）
【００２３】
上記の電解質は、表２に記載された物理的特性を有していることがわかった。
【００２４】
・　　　　　　　　　　　　　　　表２
・　　　　　　ｐＨ　　　　　　　　　　　４．９
・　　　　　　導電率　　　　　　　　　　７．１　ｍＳ／ｃｍ
・　　　　　　アノードブレークダウン　　３９５　ボルト
【００２５】
・　　　　　　　　　　　　　　　実施例ＩＩ
更に別の具体例としての本発明による電解質は、表３に記載された構成成分から成る。
【００２６】
・　　　　　　　　　　　　　　　表３
成　分　　　　　　　　　　　　　重量％　　　　　　　　量
エチレングリコール　　　　　　３９．７１　　　　３５９．４（ｍｌ）
脱イオン水　　　　　　　　　　５５．６　　　　　５６０．０（ｍｌ）
イソ酪酸　　　　　　　　　　　　３．０　　　　　　３１．６（ｍｌ）
水酸化アンモニウム（２８％）　　１．３　　　　　　１４．０（ｍｌ）
リン酸（８５％）　　　　　　　　０．０６　　　　　０．３６（ｍｌ）
ｐ‐ニトロフェノール　　　　　　０．４　　　　　　　４．０（ｇ）
【００２７】
上記の電解質は、表４に記載された物理的特性を有していることがわかった。
【００２８】
・　　　　　　　　　　　　　　　表４
・　　　　　　ｐＨ　　　　　　　　　　　５．４
・　　　　　　導電率　　　　　　　　　　６．９　ｍＳ／ｃｍ
・　　　　　　アノードブレークダウン　　４００　ボルト
【００２９】
・　　　　　　　　　　　　　　実施例ＩＩＩ
更に別の具体例としての本発明による電解質は、表５に記載された構成成分から成る。
【００３０】
・　　　　　　　　　　　　　　　表５
成　分　　　　　　　　　　　　　重量％　　　　　　　　量
エチレングリコール　　　　　　　１８．２　　　　　１８．０（ｍｌ）
脱イオン水　　　　　　　　　　　　９．１　　　　　１０．０（ｍｌ）
イソ酪酸　　　　　　　　　　　　６４．５　　　　　７４．７（ｍｌ）
水酸化アンモニウム（２８％）　　　８．２　　　　　１０．０（ｍｌ）
リン酸（８５％）　　　　　　　　０．０９　　　　　０．０６（ｍｌ）
【００３１】
上記の電解質は、表６に記載された物理的特性を有していることがわかった。
【００３２】
・　　　　　　　　　　　　　　　表６
・　　　　　　ｐＨ　　　　　　　　　　　５．２
・　　　　　　導電率　　　　　　　　　　７．９　ｍＳ／ｃｍ
・　　　　　　アノードブレークダウン　　３８８　ボルト
【００３３】
・　　　　　　　　　　　　　　　実施例ＩＶ
更に別の具体例としての本発明による電解質は、表７に記載された構成成分から成る。
【００３４】
・　　　　　　　　　　　　　　　表７
成　分　　　　　　　　　　　　　重量％　　　　　　　　量
脱イオン水　　　　　　　　　　　４４．８８　　　１００．０（ｍｌ）
イソ酪酸　　　　　　　　　　　　１３．５　　　　　３１．６（ｍｌ）
水酸化アンモニウム（２８％）　　　３．２　　　　　　８．０（ｍｌ）
リン酸（８５％）　　　　　　　　　０．０４　　　　０．０６（ｍｌ）
エチレングリコール
モノメチルエーテル　　　　　　　３８．２　　　　　９１．４（ｍｌ）
【００３５】
上記の電解質は、表８に記載された物理的特性を有していることがわかった。
【００３６】
・　　　　　　　　　　　　　　　表８
・　　　　　　ｐＨ　　　　　　　　　　　５．７
・　　　　　　導電率　　　　　　　　　１１．５　ｍＳ／ｃｍ
・　　　　　　アノードブレークダウン　　３８０　ボルト
【００３７】
・　　　　　　　　　　　　　　　実施例Ｖ
更に別の具体例としての本発明による電解質は、表９に記載された構成成分から成る。
【００３８】
・　　　　　　　　　　　　　　　表９
成　分　　　　　　　　　　　　　重量％　　　　　　　　量
脱イオン水　　　　　　　　　　　　４．６９　　　　１０．０（ｍｌ）
イソ酪酸　　　　　　　　　　　　３７．５　　　　　８４．２（ｍｌ）
水酸化アンモニウム（２８％）　　１０．６　　　　　２５．０（ｍｌ）
リン酸（８５％）　　　　　　　　　０．０５　　　　０．０６（ｍｌ）
エチレングリコール
モノメチルエーテル　　　　　　　４６．９　　　　１０７．５（ｍｌ）
【００３９】
上記電解質は、表１０に記載された物理的特性を有していることがわかった。
【００４０】
・　　　　　　　　　　　　　　　表１０
・　　　　　　ｐＨ　　　　　　　　　　　６．７
・　　　　　　導電率　　　　　　　　　１０．８　ｍＳ／ｃｍ
・　　　　　　アノードブレークダウン　　３７０　ボルト
【００４１】
ここに記載された本発明の概念についての種々の変更は、ここに添付された請求の範囲によって規定される本発明の精神と範囲から外れることなく、当業者に明らかであると理解される。
【外国語明細書】
2004040077.tif 000002
2004040077.tif 000003
2004040077.tif 000004
2004040077.tif 000005
2004040077.tif 000006
2004040077.tif 000007
2004040077.tif 000008
2004040077.tif 000009
2004040077.tif 000010
2004040077.tif 000011
2004040077.tif 000012
2004040077.tif 000013
2004040077.tif 000014
2004040077.tif 000015
2004040077.tif 000016
2004040077.tif 000017
2004040077.tif 000018